FR 2910179 A1 20080620 FR 0655664 A 20061219 1 Domaine de l'invention L'invention concerne un procédé de fabrication de couches minces de GaN (on parle aussi de films minces) pour des applications de microtechnologie. Le procédé connu sous la dénomination Smart Cut permet le 10 détachement d'un film mince et son transfert sur un support parfois appelé raidisseur par les étapes suivantes : 1. bombardement d'une face d'un substrat initial avec des ions ou espèces gazeuses (H ou gaz rares), afin d'implanter ces ions (ou atomes) en concentration suffisante pour créer une couche de microcavités, 15 2. mise en contact intime de cette face du substrat avec un second substrat appelé support ou raidisseur (typiquement par collage moléculaire), 3. fracture au niveau de la couche de microcavités, par l'application d'un traitement thermique et/ou d'une contrainte de détachement (par exemple, l'insertion d'une lame entre les deux substrats et/ou encore des efforts de 20 traction et/ou de flexion et/ou de cisaillement, et/ou encore l'application d'ultrasons ou de micro-ondes de puissance et de fréquence judicieusement choisies), et 4. recyclage du substrat. 25 Dans le cas de la réalisation d'hétérostructures, par exemple dans le cas du report d'un film mince d'un matériau A sur un substrat de matériau B, lorsque l'étape 2 de mise en contact intime des deux substrats est suivie d'un traitement thermique (consolidation de la mise en contact intime (collage), ou fracture thermique), on peut assister au décollement ou à la rupture des deux 30 substrats collés. En effet, de par leurs propriétés intrinsèques, les matériaux différents A et B ont généralement des coefficients de dilatation thermique (CTE en abrégé) différents. Plus les CTE sont différents, moins l'intégrité de la 2910179 2 structure collée peut être maintenue à haute température. Ainsi, dans le cas d'un substrat GaN auto-porté d'épaisseur d'environ 325 microns (notée -325pm) collé sur un substrat saphir d'épaisseur -330pm, les deux substrats collés ne doivent pas en pratique être portés au-delà de -230 C : en effet, au- 5 delà de 230 C, on assiste au décollement des deux substrats, c'est-à-dire à leur détachement l'un par rapport à l'autre au niveau de l'interface de collage. Cette faible tenue en température est particulièrement problématique pour l'étape 3 de fracture, puisque cette étape est généralement constituée en tout ou partie d'un traitement thermique, or les traitements thermiques sont conduits en pratique à des températures bien supérieures. La tenue en température des collages limite donc le traitement thermique de fracture. II est connu par le document US û A û 5 877 070 (concernant principalement le silicium, le carbure de silicium, le germanium ou le diamant) qu'une étape de sensibilisation, par traitement thermique (à température élevée) de la plaque implantée avant l'étape de collage, permet de diminuer le traitement thermique ultérieur de fracture. Le problème est que cette étape de sensibilisation est d'effet limité : en effet, elle ne doit pas induire de déformation de la surface sous forme de cloques (ou blisters ), voire de zones exfoliées. Cela implique en pratique que la sensibilisation ne peut pas représenter plus de 10% environ du budget thermique de fracture; il en résulte que le traitement de fracture proprement dit, après collage au raidisseur, doit donc être d'environ 90% du budget thermique de fracture. Cette sensibilisation limitée ne permet donc pas une diminution significative du traitement de fracture proprement dit, de sorte que la limitation imposée par la tenue au collage subsiste même après un tel traitement de sensibilisation. Il convient ici de rappeler que le budget thermique de fracture correspond à la durée du recuit nécessaire à l'obtention de la fracture, pour une température de recuit donnée (on comprend aisément que le temps de fracture dépend de la température de recuit) ; le budget thermique de fracture dépend des conditions d'implantation, notamment de la nature des ions (ou atomes) implantés, de leur dose, de leur énergie, du substrat implanté,...). 2910179 3 L'étape 2 de mise en contact intime du substrat implanté avec le raidisseur doit en principe être réalisée sur des surfaces planes et parfaitement propres. Le problème est que, lors de sa mise en oeuvre, cette mise en contact intime ne peut pas être effectivement réalisée sur toute la surface des 5 substrats : tout d'abord, les bords des plaques formant les substrats sont généralement chanfreinés et ne peuvent donc pas être mis en contact ; on rencontre ce problème de non-collage en bord de plaques pour tous les matériaux (Si, Ge, GaAs, GaN, Saphir, SiGe, LiTaO3, LiNbO3, SiC, InP, etc...) 10 et pour tous les diamètres de plaques entre 5 cm et 30 cm (entre 2 pouces et 12 pouces en pratique); - dans le cas de substrats ou de couches structurés volontairement (par exemple par des motifs réalisés par photolithogravure) ou involontairement (par exemple par des défauts de croissance dans le cas de couches épitaxiées, 15 ou encore par des défauts liés au dépôt d'une couche sur le substrat initial), les motifs ou les défauts qui sont en creux sur la surface donnent lieu à des zones non collées (ZNC en abrégé) ; enfin, dans le cas d'un nettoyage insuffisamment efficace, la présence de particules ( poussières ) à l'interface de collage donne lieu 20 également à des ZNC. Lors de l'étape de fracture, lorsque la dimension des ZNC est grande par rapport à l'épaisseur du film à transférer (par exemple avec un ratio (dimension latérale ZNC) I (épaisseur film) d'environ 10), le film mince reste localement solidaire du substrat initialement implanté. On parle alors de zones 25 non transférées (ZNT en abrégé). Ces défauts de collage peuvent même conduire à l'apparition de soulèvements voire de détachements très locaux (sur des dimensions de quelques microns carrés) du film mince, sous forme de cloques ou de zones exfoliées, ce qui est tout à fait à éviter. 30 A titre d'exemple, la figure 1 représente un substrat 1, ici en saphir, sur lequel une couche 2, ici en GaN, a été déposée puis a fait l'objet d'une implantation ayant conduit à la formation d'une zone implantée 2A. Sur cette 2910179 4 couche 2 est représentée une éventuelle couche de collage 3. Cette couche 2 est en contact intime, selon un interface 9, avec un autre substrat 4, ici aussi en saphir, également muni d'une éventuelle couche de collage 5, par exemple similaire à la couche 3. 5 On observe que, les substrats étant chanfreinés, les zones périphériques P ne sont pas collées. Par ailleurs, en raison d'un défaut intervenu lors du dépôt de la couche de GaN, il y a un creux dans la couche de collage 3, et donc une zone non collée C. Enfin, la référence I représente une poussière (subsistant après un nettoyage peu efficace) emprisonnée entre les 10 surfaces de collage, et réduisant, voire supprimant, localement la tenue mécanique de l'interface de collage 9. On observe sur la figure 2 que, lors de la fracture au niveau de la zone implantée, il subsiste des zones non transférées, à l'aplomb des zones périphériques, du défaut de croissance et de la poussière. 15 Selon un avantage notable de la technologie Smart Cut , le substrat initialement implanté peut, après pelage d'un film mince lors de l'étape de fracture, être recyclé pour d'autres cycles analogues de transfert. Toutefois, on vient de voir que le film mince reste localement solidaire du substrat au 20 niveau des zones non transférées, formant ainsi des marches d'épaisseur typiquement comprise entre 10 à 1000 nm (correspondant à l'épaisseur du film mince). En outre, l'implantation puis la fracture ont généralement fait apparaître des rugosités à la surface mise à nu du substrat. Il en découle que le recyclage du substrat dont un film mince vient d'être détaché nécessite généralement des 25 étapes particulières de planarisation, notamment par polissage mécanique et/ou attaque chimique (cela est notamment expliqué dans les documents EPA-1 427 002 et EP-A-1 427 001). Objet de l'invention 30 L'invention a pour objet de surmonter les inconvénients précités dans le cas du nitrure de gallium, c'est-à-dire de permettre le détachement d'une couche mince de GaN, ou son transfert sur un substrat-hôte, par une fracture 2910179 5 en des temps réalistes à l'échelle industrielle, tout en formant, lors de cette fracture, des surfaces libres n'impliquant pas de traitement de planarisation significatif (car ne présentant pas les marches décrites précédemment), de manière à ce que le reliquat du substrat de départ puisse être ensuite 5 éventuellement réutilisé (recyclé), sensiblement en l'état, pour un nouveau cycle de formation d'un film mince. L'invention a également pour objet de permettre un transfert sur un substrat-hôte à des températures suffisamment faibles pour ne pas risquer un décollement entre le substrat de départ et le substrat-hôte en raison d'une différence trop importante entre les coefficients de 10 dilatation thermique de ces substrats. L'invention propose à cet effet un procédé de fabrication d'une couche mince en GaN à partir d'un substrat de départ dont au moins une zone épaisse de surface longeant une face libre de substrat de départ est en GaN, 15 comprenant les étapes suivantes : - bombardement de ladite face libre du substrat de départ avec des ions Hélium et Hydrogène, l'hélium étant implanté en premier dans l'épaisseur de ladite zone épaisse, à une profondeur XHe,et l'hydrogène étant implanté en second, à une profondeur XH inférieure à XHe comprise entre XH = XHe û 150 nm 20 et XH = XHe û 200 nm,, les doses d'hélium et d'hydrogène étant chacune comprises entre 101' et 4.1017 atomes/cm2 , - application au substrat de départ d'un traitement de fracture propre à provoquer le détachement, vis-à-vis d'un reliquat du substrat de départ, de toute la partie de la zone épaisse de GaN située entre la face libre et la 25 profondeur d'implantation XH de l'hydrogène. Il est apparu que les conditions de l'invention permettent, au niveau du phénomène de détachement, l'obtention de surfaces de faible rugosité (sans marche significative), et ce pour des températures suffisamment faibles pour ne pas risquer de décollement en cas de transfert sur un substrat-hôte. 30 Selon des caractéristiques avantageuses de l'invention, éventuellement combinées : 2910179 6 - le reliquat du substrat de départ après fracture (ou détachement) est recyclé ; dans ce cas, le procédé comporte avantageusement en outre un traitement de préparation du reliquat du substrat de départ, avant son recyclage, impliquant au plus un polissage d'au plus un micron d'épaisseur 5 (typiquement de l'ordre de 0, 2 microns), voire pas de traitement du tout, - le substrat de départ est, avant le détachement, mis en contact intime avec un substrat-hôte par ladite face libre ; de manière avantageuse, cette mise en contact intime est un collage moléculaire ; de préférence, au moins une couche est déposée sur la surface libre du substrat de départ avant 10 mise en contact intime avec le substrat-hôte, en vue notamment de la protection de l'une ou l'autre de ces surfaces ou pour faciliter le collage, - le traitement de fracture comporte l'application au substrat de départ, avant une telle mise en contact intime, un traitement de fragilisation comportant un traitement thermique et correspondant à au moins 85% du 15 budget thermo-mécanique nécessaire pour obtenir la fracture de ce substrat de départ au niveau de la profondeur d'implantation de l'hydrogène, - ce traitement de fragilisation comporte avantageusement une étape de dépôt d'une couche sous forme vapeur, - ce traitement de fragilisation comporte avantageusement 20 l'application de contraintes mécaniques (par exemple une mise sous tension légère, du fait du contact avec une couche ayant des propriétés thermiques différentes mais ayant une épaisseur faible (typiquement inférieure à de l'ordre du micron), - ce traitement thermique de fragilisation est de préférence effectué à 25 une température d'au plus 400 C, de préférence au plus égale à 300 C, - ce traitement de fragilisation est par exemple principalement constitué d'un traitement thermique de fragilisation effectué pendant au moins 85 % du temps nécessaire pour obtenir une fracture thermique, - ce traitement de fragilisation correspond avantageusement à un 30 budget thermo-mécanique d'au moins 95% du budget nécessaire pour obtenir le détachement de la couche mince ; il peut théoriquement être choisi supérieur à 99%, voire 99.99%, mais pour garantir que le substrat de départ conserve 2910179 7 une tenue mécanique suffisante pour son éventuelle mise en contact intime avec un substrat-hôte, ce budget est de préférence au plus égal à 99% du budget nécessaire pour la fracture, - le traitement résiduel de fracture est avantageusement effectué à 5 une température au plus égale à 250 C, par exemple à la température ambiante, ce traitement comporte avantageusement l'application de contraintes mécaniques, de préférence à la température ambiante, - le traitement résiduel de fracture comporte l'application d'un 10 traitement thermique et/ou d'une contrainte de détachement, par exemple par application d'ultrasons et/ou de micro-ondes (de puissance et de fréquence judicieusement choisies), - la dose d'implantation d'hélium est de préférence comprise entre 1.101' et 2.1017 He+/cm2 (de préférence de l'ordre de 2.1017 He+/cm2) et la dose 15 d'implantation d'hydrogène est avantageusement comprise dans la même gamme (1.10l' et 2.1017 H+/cm2), de préférence de l'ordre également de 2.1017 H+/cm2) ; ainsi, de manière avantageuse, les doses d'implantation d'hydrogène et d'hélium sont chacune sensiblement égale à 2.1017 atomes/cm2, - l'énergie d'implantation pour l'étape d'implantation d'hélium est 20 supérieure à l'énergie d'implantation pour l'étape d'implantation d'hydrogène, - l'énergie d'implantation d'hélium est comprise entre 90 keV et 210 keV et l'énergie d'implantation d'hydrogène est comprise entre 60 keV et 120 keV, - le procédé comporte avantageusement, en outre, un traitement 25 thermique de finition conduisant à parfaire le détachement de toute la couche mince, y compris dans d'éventuelles zones non collées. Il est à noter que le principe d'une co-implantation d'hydrogène et d'hélium a déjà été proposé, notamment en vue d'obtenir pour le film mince une surface libre de bonne rugosité. On peut citer à cet égard les documents WO û 30 A û 2004/044976, WO û A û 2004/042779, WO û A û 2005/013318 et WO û A û 2005/043615. Toutefois, ces documents prévoient en pratique de profiter de la présence des deux éléments d'implantation pour diminuer autant que possible 2910179 8 la dose d'implantation de chacun des éléments en dessous de 5.1016 at/cm2, un collage du premier substrat à un second substrat avant tout traitement thermique important, et le plus souvent des traitements thermiques à des températures élevées. 5 Il faut noter à cet égard que, compte tenu de ce que l'implantation conduit à une perturbation du réseau cristallin sur une certaine épaisseur, le souci d'avoir pour le film mince une surface arrière bien nette et plane avait a priori pour conséquence que la surface du substrat de départ mise à nu du fait du détachement de la couche mince était sensiblement dégradée, surtout 10 lorsque les doses étaient importantes. L'invention est pourtant fondée sur la constatation que des choix appropriés des conditions d'implantation permettent d'obtenir les avantages mentionnés ci-dessus. Sans que les mécanismes physiques aient été élucidés, il semble que les atomes d'hélium diffusent vers les défauts créés par l'hydrogène pour 15 les mettre sous tension ; compte tenu de la forte dose d'implantation d' l'hydrogène, comparable à celle couramment utilisée pour provoquer une fracture par elle seule, l'implantation additionnelle d'hélium permet de conférer aux défauts générés par l'implantation d'hydrogène une efficacité optimale, de sorte que leur coalescence se produit de manière bien nette, d'où la formation 20 d'un interface de séparation bien propre. En fait l'invention conduit à une délamination qui s'étend aisément à toute la section du substrat de départ (quitte à prolonger le traitement de fracture), donc indépendamment de l'existence de défauts locaux de collage, ou de l'absence de collage en périphérie ; cela contribue à garantir que la surface 25 mise à nu sur le reliquat du substrat de départ est propre et nette. Des objets, caractéristiques et avantages de l'invention ressortent de la description qui suit, donnée en regard des dessins annexés, sur lesquels : la figure 1 est un schéma de principe représentant un 30 ensemble d'un substrat en GaN déposé sur un substrat en saphir et ayant fait l'objet d'une implantation, collé à un autre substrat en saphir, mais présentant des zones non collées, 5 10 15 20 25 30 2910179 9 la figure 2 est un schéma de principe représentant l'ensemble de la figure 1, après séparation au niveau de la zone implantée, mais présentant des zones non transférées, la figure 3 est un schéma d'une première étape d'implantation d'un procédé conforme à l'invention, la figure 4 est un schéma d'une seconde étape d'implantation de ce procédé, la figure 5 est un schéma d'une étape de traitement thermique de ce procédé, la figure 6 est un schéma de mise en contact intime avec un second substrat, et la figure 7 est un schéma représentant la séparation du substrat de départ en une couche mince et un reliquat de substrat, prêt à être recyclé. Les figures 3 à 7 représentent les principales étapes d'un exemple de procédé de fabrication d'une couche mince de GaN conforme à l'invention : 1) - première implantation d'un substrat de départ 11 en GaN, au moyen d'un bombardement d'hélium, schématisé par des flèches 12, en sorte de former une couche implantée notée 13, à une profondeur XHe et à une dose comprise entre de l'ordre de 1017/cm2 et de l'ordre de 4.1017 /cm2, 2) - seconde implantation de ce substrat de départ 11, au moyen d'un bombardement d'hydrogène, schématisé par les flèches 12', en sorte de former une couche implantée 13', moins profonde que la zone d'implantation en hélium, plus précisément à une profondeur XH comprise entre XHe û 150 nm et XHe û 200 nm et à une dose comprise entre de l'ordre de 1017/cm2 et 4.1017/cm2, 3) - étape de traitement de fragilisation, comportant en pratique un traitement thermique, de préférence à température basse, pendant une durée donnée, ce traitement 2910179 10 correspondant à l'application d'un budget thermique (ou thermo-mécanique s'il y a une application de contraintes mécaniques) représentant avantageusement au moins 85% du budget thermique (ou thermo-mécanique) qui serait 5 nécessaire pour obtenir une séparation ou fracture par ce seul traitement thermique, 4) - mise en contact intime de ce substrat implanté avec un second substrat 17, aussi appelé substrat-hôte, 5) - application d'un traitement résiduel de fracture, en sorte 10 de séparer le substrat de départ en une couche mince 15 (y compris des éventuels morceaux résiduels 15A) et en un reliquat 16 de substrat, prêt à être recyclé et à subir à nouveau les étapes d'implantation précitées. Les étapes 3 à 5 constituent conjointement un traitement de fracture 15 propre à provoquer le détachement, vis-à-vis du reliquat du substrat de départ, de toute la partie de la zone de GaN située entre la face libre par laquelle l'implantation a été effectuée et la profondeur d'implantation de l'hydrogène. Dans une version particulièrement simple, le procédé de l'invention se limite, par exemple, à l'étape 3 conduite jusqu'au détachement de la couche mince 20 désirée. Le substrat de départ 11 est ici entièrement constitué de GaN. En variante, comme dans le cas de la figure 1, il peut s'agir d'un substrat dont seulement une zone épaisse de surface, longeant la face libre du substrat, est en GaN, cette zone étant une couche portée par un support éventuellement 25 constitué en saphir. Cette zone est suffisamment épaisse pour que les implantations soient réalisées dans l'épaisseur de cette zone. La notion de budget thermique (ou de budget thermo-mécanique) correspond à l'énergie apportée, sous forme thermique, ou thermo-mécanique, conduisant à la fracture et le pourcentage indiqué est en pratique donné en 30 référence au temps qui serait nécessaire pour atteindre cette énergie, à température et à contrainte (s'il y en a) constantes. 2910179 11 Le traitement thermique de l'étape 3, combiné ou non à l'application de contraintes, provoque l'évolution des défauts formant la couche fragilisée 13", sensiblement au niveau de la couche 13', séparant la future couche mince 15 et le futur reliquat 16. La surface 14 peut être recouverte d'une couche de 5 protection 18, par exemple en oxyde, avant ou après les étapes d'implantation, cette couche 18 pouvant être, ou non, retirée avant la mise en contact avec le second substrat (étape 4). L'invention réside notamment dans le choix particulier des conditions d'implantation dans le GaN, qui ont pour effet que les étapes 1 et 2 conduisent 10 à la formation de défauts qui évoluent en température selon un mode particulier. Ainsi, il est connu de l'homme du métier qu'une implantation d'ions gazeux (H, He,...) dans un substrat (Si, Ge, GaN,...) entraîne la formation de défauts et microcavités à une profondeur qui dépend principalement des ions implantés, du substrat et de l'énergie d'implantation. Lorsqu'on applique un 15 traitement thermique au substrat implanté (sans collage préalable à un raidisseur), les défauts évoluent normalement en taille et en densité jusqu'à former, sensiblement à la profondeur d'implantation, des microfissures contenant une phase gazeuse de l'ion implanté. Ces microfissures, sous l'effet de la pression du gaz, entraînent alors des déformations locales de la surface 20 libre du substrat sous forme de cloques, voire des détachements locaux sous forme d'exfoliations. Par contre, les conditions d'implantation préconisées par l'invention entraînent la formation dans du GaN de défauts qui évoluent différemment en température. En effet, ces conditions originales conduisent, après un traitement 25 thermique approprié, même sans application d'un substrat raidisseur, à un détachement total du film superficiel implanté 15, sans formation de cloques ou d'exfoliations locales. Cette délamination est apparue être liée à la particularité des défauts d'implantation générés par les conditions prévues par l'invention, et non pas à une énergie d'implantation limite (voir le document WO-A2003/063213 qui enseigne une relation entre dose et énergie d'implantation pour obtenir, au cours d'un traitement de fracture entièrement exécuté après collage à un raidisseur, à une exfoliation sensiblement complète). 2910179 12 Il en découle que les conditions d'implantation et de traitement thermique de l'invention sont capables de provoquer pour le GaN une fracture complète du substrat de départ au niveau de la zone d'implantation de l'hydrogène, sans que la présence d'un raidisseur efficace soit nécessaire (ainsi 5 que le pensait l'homme de métier). Puisque la présence d'un raidisseur n'est pas nécessaire pour éviter des exfoliations locales ou pour maintenir la planéité de la couche délaminée, l'invention enseigne de conduire avantageusement le traitement thermique (dit de surfragilisation ) sans substrat raidisseur, c'est-à-dire sans raidisseur 10 massif (d'épaisseur supérieure à plusieurs microns), donc sans limite due à une éventuelle différence de coefficient de dilatation thermique entre les deux substrats ; et ce traitement peut être conduit presque jusqu'au bout , de manière à permettre (si cela est souhaité), juste avant la séparation, la fixation à un éventuel substrat devant faciliter la manipulation de la couche mince après 15 séparation (il est rappelé que, en pratique, la séparation d'une couche mince vis-à-vis d'un reliquat de substrat de départ, après que ce substrat de départ a été fixé à un second substrat, est qualifiée d'étape de transfert, puisque la couche mince, faisant initialement partie du substrat de départ, est finalement solidaire du second substrat). Grâce à l'invention, même les zones non collées 20 au second substrat (en particulier les zones périphériques, les zones de défaut du substrat, les zones de défaut de collage correspondant aux de zones P, C et I de la figure 1) se détachent grâce à un traitement de fracture approprié. Selon un aspect de l'invention, ce traitement thermique peut être accompagné de contraintes mécaniques. 25 Cette étape de surfragilisation , ne doit pas, si l'on veut effectuer un transfert, être effectuée jusqu'à aboutir à une fracture au niveau de la couche de microcavités, mais il peut avantageusement représenter au moins 85%, voire 85% ou même au moins 99% (par exemple 99.99%) du budget thermique (et/ou thermo-mécanique) de fracture, même s'il peut paraître 30 prudent, pour éviter une fracture intempestive, de ne pas dépasser 99%, par exemple. 2910179 13 L'étape de mise en contact intime avec le second substrat 7 formant hôte est avantageusement réalisée par collage (de préférence un collage moléculaire), et peut impliquer l'utilisation d'une couche de collage déposée sur la surface 14 du substrat GaN en complément ou en remplacement de la 5 couche de protection 18. Un traitement thermique de renforcement de ce collage peut être prévu, qui participe ou non à l'évolution des défauts de la couche 13" (le budget thermique comporte ainsi deux étapes). L'étape finale de fracture consiste en un traitement thermique et/ou 10 mécanique. Le budget thermo-mécanique à appliquer est d'autant plus réduit que le traitement de surfragilisation a été important. L'étape de transfert du film mince sur le second substrat peut être réalisée à la température ambiante, donc sans traitement thermique, par simple application de contraintes mécaniques, par exemple par insertion d'une lame. 15 Toutefois, comme il peut s'avérer difficile d'appliquer un traitement mécanique au niveau de certaines zones non collées, on choisit avantageusement un traitement thermique pour le détachement des zones à l'aplomb de ces zones non collées. En conséquence de l'étape de fracture, le film mince 15 se détache 20 entièrement du substrat initialement implanté, y compris au niveau des zones localement non collées telles que celles repérées C ou I à la figure 1, et y compris au niveau de la périphérie (référence P à la figure 1). Le détachement de ces zones P (voire des zones C ou I) peut être simultané au détachement de la partie utile (il s'agit en pratique de la partie centrale du film) transférée sur le 25 second substrat (suite au traitement thermique approprié par exemple) ou nécessiter un traitement de fracture spécifique, avant ou après détachement de cette partie utile. Le recyclage du substrat initial 1, après fracture complète, ne nécessite donc aucune étape lourde de planarisation mécanique et/ou chimique pour retirer des zones non transférées (comme c'est actuellement le cas dans 30 le cadre d'un procédé standard). Selon les applications, le recyclage peut faire l'objet d'une préparation consistant en une simple étape de polissage mécano-chimique 2910179 14 léger qui permet de diminuer la rugosité de surface après fracture avec un minimum d'enlèvement de matière (d'au plus un micron, typiquement de l'ordre de la centaine de nm ou de l'ordre de 0.2 microns). Selon les besoins, les substrats peuvent être recyclés directement après l'étape de fracture, sans 5 aucun traitement de surface particulier, par exemple pour réaliser d'autres transferts de GaN. Des exemplesparticuliers de mise en oeuvre du procédé de l'invention sont décrits ci-dessous. 10 Exemple 1 : Un substrat GaN (70Ga 14N) cristallin est implanté avec des ions He dans les conditions suivantes : énergie = 90keV, dose = 2.1017 cm-2, puis avec des ions H dans les conditions suivantes : énergie = 60keV, dose = 2.1017 cm-2. 15 Une couche de protection de SiO2 d'épaisseur pouvant être choisie entre 500nm et 1 pm est ensuite déposée par PECVD (Plasma Enhanced Chemical Vapor Deposition) sur le substrat implanté. Un recuit de surfragilisation de 280 C - l h (c'est-à-dire pendant 1 heure à 280 C sans contrainte mécanique additionnelle) est ensuite appliqué. 20 Il est précisé qu'un recuit de 280 C -1h représente -85% du budget thermique de fracture à 280 C, puisque dans ces conditions la fracture est obtenue après 280 C-1 h10. Par ailleurs, l'opération même de dépôt PECVD de la couche de protection peut induire un échauffement et donc contribuer à la surfragilisation 25 du substrat. Le substrat GaN est ensuite collé par adhésion moléculaire sur un raidisseur massif en saphir, selon les étapes suivantes : • nettoyage chimique des substrats GaN et Saphir, • polissage mécano-chimique, 30 • mise en contact des substrats. La fracture est ensuite provoquée au niveau de la couche implantée par un traitement thermique. Le GaN et le Saphir ayant des coefficients de 2910179 15 dilatation thermique différents (GaN : 5.8.10"6/K, Saphir : -8.10"6/K), la température du traitement thermique de fracture doit être suffisamment faible pour éviter un décollement de la structure. Il a été ici considéré que le traitement thermique de fracture doit être réalisé à T REVENDICATIONS 1. Procédé de fabrication d'une couche mince en GaN à partir d'un substrat de départ dont au moins une zone épaisse de surface longeant une face libre de substrat de départ est en GaN, comprenant les étapes suivantes : - bombardement de ladite face libre du substrat de départ avec des ions Hélium et Hydrogène, l'hélium étant implanté en premier dans l'épaisseur de ladite zone épaisse, à une profondeur XHe et l'hydrogène étant implanté en second, à une profondeur XH inférieure à XHe comprise entre XH = XHe û 150 nm et XH = XHe û 200 nm, les doses d'hélium et d'hydrogène étant chacune comprise entre 1.1017 atomes/cm2 et 4.1017 atomes/cm2, -application au substrat de départ d'un traitement de fracture propre à provoquer le détachement, vis-à-vis d'un reliquat du substrat de départ, de toute la partie de la zone épaisse de GaN située entre la face libre et la profondeur d'implantation XH de l'hydrogène. 2. Procédé selon la revendication 1, caractérisé en ce que le reliquat du substrat de départ après fracture est recyclé. 3. Procédé selon la revendication 2, caractérisé en ce qu'il comporte en outre un traitement de préparation du reliquat du substrat de départ, avant son recyclage, impliquant au plus un polissage d'au plus 1 micron d'épaisseur. 4. Procédé selon l'une quelconque des revendications 1 à 3, caractérisé en ce que le substrat de départ est, avant le détachement, mis en contact intime avec un substrat-hôte par ladite face libre. 5. Procédé selon la revendication 4, caractérisé en ce que la mise en contact intime est un collage moléculaire. 6. Procédé selon la revendication 4 ou la revendication 5, caractérisé en ce qu'au moins une couche est déposée sur la surface libre du substrat de départ avant mise en contact intime avec le substrat-hôte. 7. Procédé selon l'une quelconque des revendications 4 à 6, caractérisé en ce que le traitement de fracture comporte l'application au substrat de départ, avant cette mise en contact intime, un traitement de fragilisation comportant un traitement thermique et correspondant à au moins 85% du budget thermomécanique nécessaire pour obtenir la fracture de ce substrat de départ au 2910179 19 niveau de la profondeur d'implantation de l'hydrogène, puis après cette mise en contact intime, l'application d'un traitement résiduel de fracture. 8. Procédé selon la revendication 7, caractérisé en ce que le traitement thermique de fragilisation comporte une étape de dépôt d'une 5 couche sous forme vapeur. 9. Procédé selon la revendication 7 ou la revendication 8, caractérisé en ce que le traitement de fragilisation comporte l'application de contraintes mécaniques. 10. Procédé selon l'une quelconque des revendications 7 à 9, 10 caractérisé en ce que le traitement thermique de fragilisation est effectué à une température d'au plus 400 C. 11. Procédé selon l'une quelconque des revendications 7 à 10, caractérisé en ce que le traitement de fragilisation fournit un budget thermomécanique d'au moins 95% du budget nécessaire pour obtenir le détachement. 15 12. Procédé selon l'une quelconque des revendications 7 à 11, caractérisé en ce que le traitement résiduel de fracture comporte un traitement thermique. 13. Procédé selon la revendication 12, caractérisé en ce que le traitement résiduel de fracture est effectué à une température au plus égale à 20 250 C. 14. Procédé selon la revendication 7 à 13, caractérisé en ce que le traitement résiduel de fracture comporte l'application de contraintes mécaniques. 15. Procédé selon la revendication 14, caractérisé en ce que le 25 traitement résiduel de fracture est effectué à la température ambiante. 16. Procédé selon la revendication 14 ou la revendication 15, caractérisé en ce que le traitement résiduel de fracture comporte l'application d'ultrasons. 17. Procédé selon la revendication 14 ou la revendication 16, 30 caractérisé en ce que le traitement résiduel de fracture comporte l'application de micro-ondes. 2910179 20 18. Procédé selon l'une quelconque des revendications 1 à 17, caractérisé en ce que la dose d'implantation d'hélium est comprise entre 1.1017 et 2.1017 He+/cm2 . 19. Procédé selon l'une quelconque des revendications 1 à 18, 5 caractérisé en ce que la dose d'implantation d'hydrogène est comprise dans la gamme de 1.1017 et 2.1017 H+/cm2. 20. Procédé selon l'une quelconque des revendications 1 à 19, caractérisé en ce que les doses d'implantation d'hydrogène et d'hélium sont chacune sensiblement égale à 2.1017 atomes/cm2. 10 21. Procédé selon l'une quelconque des revendications 1 à 20, caractérisé en ce que l'énergie d'implantation pour l'étape d'implantation d'hélium est supérieure à l'énergie d'implantation d'hydrogène. 22. Procédé selon l'une quelconque des revendications 1 à 21, caractérisé en ce que l'énergie d'implantation d'hélium est comprise entre 90 15 keV et 210 keV et l'énergie d'implantation d'hydrogène est comprise entre 60 keV et 120 keV. 23. Procédé selon l'une quelconque des revendications 1 à 22, caractérisé en ce qu'il comporte un traitement thermique de finition conduisant à parfaire le détachement de toute la couche mince, y compris dans 20 d'éventuelles zones non collées.